(57)【要約】【課題】低臭気で安全衛生性に優れ、樹脂溶解性に優れ、印刷安定性に優れ、乾燥性に優れ、プリンターへの腐食がなく、非吸収性基材への密着性が良好な非水性インクジェットインキ、およびインキセットを提供する。【解決手段】少なくとも顔料、樹脂、混合溶剤を含む非水性インクジェットインキにおいて、混合溶剤がジエチレングリコールジアルキルエーテルとテトラエチレングリコールジアルキルエーテルであることを特徴とする非水性インクジェットインキ。【選択図】  なし【特許請求の範囲】
【請求項１】
少なくとも顔料、樹脂、混合溶剤を含む非水性インクジェットインキにおいて、混合溶剤がジエチレングリコールジアルキルエーテルとテトラエチレングリコールジアルキルエーテルであることを特徴とする非水性インクジェットインキ。
【請求項２】
混合溶剤の混合比が、ジエチレングリコールジアルキルエーテル１００重量部に対して、テトラエチレングリコールジアルキルエーテルが１〜１００重量部であることを特徴とする請求項１記載の非水性インクジェットインキ。
【請求項３】
混合溶剤がジエチレングリコールジエチルエーテルとテトラエチレングリコールジメチルエーテルであることを特徴とする請求項１または請求項２記載の非水性インクジェットインキ。
【請求項４】
更にＮ−アルキルオキサゾリジノンを１〜２０重量％含有することを特徴とする請求項１〜３いずれか記載の非水性インクジェットインキ。
【請求項５】
顔料がジメチルキナクリドン、ジクロルキナクリドン、および無置換キナクリドンから選ばれる１種であることを特徴とする請求項１〜４いずれか記載の非水性インクジェットインキ。
【請求項６】
更に下記一般式１で示される化合物を含有することを特徴とする請求項５記載の非水性インクジェットインキ。
一般式（１）            Ｑ−ＳＯ3-［ＮＨ3−Ｒ］+
（式中、Ｑはキナクリドン残基、Ｒは炭素数１０〜２０のアルキル基を示す）
【請求項７】
顔料としてジメチルキナクリドン、ジクロルキナクリドン、および無置換キナクリドンから選ばれる１種と、混合溶剤としてジエチレングリコールジエチルエーテル、およびテトラエチレングリコールジメチルエーテルを含むマゼンタインキと、少なくとも混合溶剤としてジエチレングリコールジエチルエーテル、およびＮ−アルキルオキサゾリジノンを含むブラックインキ、シアンインキ、およびイエローインキを組み合わせることを特徴とする非水性インクジェットインキセット。
【請求項８】
顔料としてジメチルキナクリドン、ジクロルキナクリドン、および無置換キナクリドンから選ばれる１種と、混合溶剤としてジエチレングリコールジエチルエーテル、およびテトラエチレングリコールジメチルエーテルを含むマゼンタインキと、少なくとも混合溶剤としてジエチレングリコールジエチルエーテル、テトラエチレングリコールジメチルエーテル、およびＮ−アルキルオキサゾリジノンを含むブラックインキ、シアンインキ、およびイエローインキを組み合わせることを特徴とする非水性インクジェットインキセット。
【請求項９】
ブラックインキの顔料がカーボンブラック、シアンインキの顔料が銅フタロシアニン系顔料、イエローインキの顔料がニッケルアゾ錯体顔料、もしくはベンズイミダゾロン系顔料であることを特徴とする請求項７または請求項８記載の非水性インクジェットインキセット。
【発明の詳細な説明】
【技術分野】
【０００１】
本発明は、顔料、樹脂、混合溶剤からなる低臭気で安全衛生性に優れ、樹脂溶解性に優れ、印刷安定性に優れ、乾燥性に優れ、プリンターへの腐食がなく、非吸収性基材への密着性が良好な非水性インクジェットインキ、およびインキセットを提供することを目的とする。
【背景技術】
【０００２】
従来、非吸収性基材を対象とした印刷方式として、軟包材用グラビア印刷、サニタリー用フレキソ印刷、金属版用シルクスクリーン印刷、屋内外広告用インクジェット印刷などが一般的に知られている。しかし、これらの印刷方式に用いられるインキ組成物は第二種有機溶剤に該当するトルエン、酢酸エチル、メチルエチルケトン、メチルイソブチルケトン、シクロヘキサノン等の溶剤を用いることが一般的であり、環境濃度設定、臭気等から局所排気装置の設置、又は定期健康診断等の義務が発生するなど取り扱いが難しく、より安全衛生性の高いインキが求められてきた。特にインキジェットは専用工場で印刷されるグラビア印刷、フレキソ印刷、シルクスクリーン印刷と異なり、一般オフィスなどの事務所で使用されるため、より安全性、有害性、臭気を配慮しなければならない。
【０００３】
安全性向上のため、軟包材グラビア印刷、サニタリー用フレキソ印刷では、環境濃度設定値が低いトルエンを使用しないノントルエンインキやアルコールを主成分とする水性インキが開発された。
【０００４】
一方、インキジェット印刷でも、第二種有機溶剤に非該当であるポリアルキレングリコール系溶剤、又は炭化水素系溶剤を用いたインキが開発された。（特許文献１）しかし、ポリアルキレングリコール系溶剤、又は炭化水素系溶剤からなるインキでは印刷基材表面を溶解させることができないため定着性、耐候性等が劣るなどの問題があった。
そこで、最近ではポリアルキレングリコール系溶剤と同じく第二種有機溶剤に非該当である２−ピロリドン、Ｎ−メチル−２−ピロリドンなどの含窒素複素環化合物、ＤＭＳＯなどの含硫黄化合物、又はラクトン系化合物を副溶剤として併用することで、定着性、耐候性等を改善した溶剤系インクジェットインキが開発されてきた。（特許文献１、特許文献２）。しかし、これらのインキは溶解性の強さから顔料の溶解やプリンターヘッド材料の腐食がみられたり、臭気が強いなどの問題点があった。
【特許文献１】特表２００５−３３０２９８号公報
【特許文献２】特表２０００−５１５９２０号公報
【発明の開示】
【発明が解決しようとする課題】
【０００５】
本発明は、低臭気で安全衛生性に優れ、樹脂溶解性に優れ、印刷安定性に優れ、乾燥性に優れ、プリンターへの腐食がなく、非吸収性基材への密着性が良好な非水性インクジェットインキ、およびインキセットを提供することを目的とする。
【課題を解決するための手段】
【０００６】
すなわち本発明は、少なくとも顔料、樹脂、混合溶剤を含む非水性インクジェットインキにおいて、混合溶剤がジエチレングリコールジアルキルエーテルとテトラエチレングリコールジアルキルエーテルであることを特徴とする非水性インクジェットインキに関する。
【０００７】
さらに本発明は、混合溶剤の混合比がジエチレングリコールジアルキルエーテル１００重量部に対して、テトラエチレングリコールジアルキルエーテルが１〜１００重量部であることを特徴とする上記非水性インクジェットインキに関する。
【０００８】
さらに本発明は、混合溶剤がジエチレングリコールジエチルエーテルとテトラエチレングリコールジメチルエーテルであることを特徴とする上記非水性インクジェットインキに関する。
【０００９】
さらに本発明は、Ｎ−アルキルオキサゾリジノンを１〜２０重量％含有することを特徴とする上記非水性インクジェットインキに関する。
【００１０】
さらに本発明は、顔料がジメチルキナクリドン、ジクロルキナクリドン、および無置換キナクリドンから選ばれる１種であることを特徴とする上記非水性インクジェットインキに関する。
【００１１】
さらに本発明は、下記一般式１で示される化合物を含有することを特徴とする上記非水性インクジェットインキに関する。
【００１２】
一般式（１）            Ｑ−ＳＯ3-［ＮＨ3−Ｒ］+
（式中、Ｑはキナクリドン残基、Ｒは炭素数１０〜２０のアルキル基を示す）
さらに本発明は、顔料としてジメチルキナクリドン、ジクロルキナクリドン、および無置換キナクリドンから選ばれる１種と、混合溶剤としてジエチレングリコールジエチルエーテル、およびテトラエチレングリコールジメチルエーテルを含むマゼンタインキと、少なくとも混合溶剤としてジエチレングリコールジエチルエーテル、およびＮ−アルキルオキサゾリジノンを含むブラックインキ、シアンインキ、およびイエローインキを組み合わせることを特徴とする非水性インクジェットインキセットに関する。
【００１３】
さらに本発明は、顔料としてジメチルキナクリドン、ジクロルキナクリドン、および無置換キナクリドンから選ばれる１種と、混合溶剤としてジエチレングリコールジエチルエーテル、およびテトラエチレングリコールジメチルエーテルを含むマゼンタインキと、少なくとも混合溶剤としてジエチレングリコールジエチルエーテル、テトラエチレングリコールジメチルエーテル、およびＮ−アルキルオキサゾリジノンを含むブラックインキ、シアンインキ、およびイエローインキを組み合わせることを特徴とする非水性インクジェットインキセットに関する。
【００１４】
さらに本発明は、ブラックインキの顔料がカーボンブラック、シアンインキの顔料が銅フタロシアニン系顔料、イエローインキの顔料がニッケルアゾ錯体顔料、もしくはベンズイミダゾロン系顔料であることを特徴とする上記非水性インクジェットインキセットに関する。
【発明の効果】
【００１５】
顔料、樹脂、混合溶剤を含む非水性インクジェットインキにおいて、混合溶剤としてジエチレングリコールジアルキルエーテルとテトラエチレングリコールジアルキルエーテルを使用したマゼンタインキと、さらにＮ−アルキルオキサゾリジノンを含有するブラックインキ、シアンインキ、イエローインキを用いることによって、低臭気で安全衛生性に優れ、樹脂溶解性に優れ、印刷安定性に優れ、乾燥性に優れ、プリンターへの腐食がなく、非吸収性基材への密着性が良好な非水性インクジェットインキ、およびインキセットを提供することができる。
【発明を実施するための最良の形態】
【００１６】
本発明に使用する混合溶剤はジエチレングリコールジアルキルエーテルとテトラエチレングリコールジアルキルエーテルであることが良いが、両者のジアルキルエーテルのアルキル基は炭素数が１〜４であることが好ましく、更に好ましくは炭素数が１または２であることが良い。また、具体的な組み合わせとしてはジエチレングリコールジエチルエーテルとテトラエチレングリコールジメチルエーテルであることが最良である。
【００１７】
混合溶剤としてジエチレングリコールジアルキルエーテルとテトラエチレングリコールジアルキルエーテルの組み合わせが良い効果を得られる理由としては、非吸収性基材の代表例であるポリ塩化ビニル樹脂シートの溶解性と揮発乾燥性のバランスである。ジエチレングリコールジアルキルエーテルはポリ塩化ビニル樹脂シートの溶解性が殆ど無いか低いのに対し、テトラエチレングリコールジアルキルエーテルの溶解性が非常に高い。また、乾燥性はその逆で、ジエチレングリコールジアルキルエーテルの揮発性が高いのに対し、テトラエチレングリコールジアルキルエーテルの揮発性は非常に低い。この効果をが最も良く反映される組み合わせが、上記ジエチレングリコールジエチルエーテルとテトラエチレングリコールジメチルエーテルである。
【００１８】
また、混合溶剤の配合比としてはジエチレングリコールジアルキルエーテル１００重量部に対して、テトラエチレングリコールジアルキルエーテルが１〜１００重量部であることが良いが、ジエチレングリコールジアルキルエーテル１００重量部に対して、テトラエチレングリコールジアルキルエーテルが５〜５０重量部であることが好ましく、さらに好ましくはジエチレングリコールジアルキルエーテル１００重量部に対して、テトラエチレングリコールジアルキルエーテルが１０〜４０重量部であることが良い。
【００１９】
さらに安全衛生性を考慮した場合も、ジエチレングリコールジエチルエーテルとテトラエチレングリコールジメチルエーテルの組み合わせが、急性毒性、変異原性、発癌性、生殖毒性といった有害性の観点でも非常に有利である。
【００２０】
本発明における混合溶剤であるジエチレングリコールジアルキルエーテルとテトラエチレングリコールジアルキルエーテルの組み合わせに追加してＮ−アルキルオキサゾリジノンを添加すると、更に非吸収性基材への密着性を向上させることができる。添加量としては１〜２０％が良いが、好ましくは１〜１０％、さらに好ましくは３〜７％が良い。
【００２１】
本発明における顔料は種々の有機顔料、無機顔料を使用することができるが、本発明における混合溶剤を使用する場合は、キナクリドン系顔料との相性が非常に良い。非吸収性基材へ印刷する非水性インクジェットインキの場合、溶剤の溶解性を高める必要があるが、キナクリドン系顔料の場合は他の顔料と異なって有機溶剤へ微量に溶解する傾向があるため、インクジェットプリントヘッド内部に顔料の再結晶による異物が付着し、ノズルの閉塞を招く。混合溶剤中のテトラエチレングリコールジアルキルエーテルは非吸収性基材は溶解するがキナクリドン系顔料は溶解しないため、マゼンタインキとしては最良の溶剤であると言える。使用可能なキナクリドン系顔料としてはジメチルキナクリドン、ジクロルキナクリドン、および無置換キナクリドンが良いが、好ましくはジメチルキナクリドンと無置換キナクリドン、さらに好ましくはジメチルキナクリドンが良い。
【００２２】
本発明におけるマゼンタインキにはキナクリドン系顔料を使用するが、顔料の分散安定性を良くするために下記一般式１で示される化合物を添加するのが良い。
【００２３】
一般式（１）            Ｑ−ＳＯ3-［ＮＨ3−Ｒ］+
（式中、Ｑはキナクリドン残基、Ｒは炭素数１０〜２０のアルキル基を示す）
この化合物の添加量は顔料１００重量部に対して１〜２０重量部であることが良いが、好ましくは１〜１０部、さらに好ましくは３〜７部であることが良い。化合物中のＲはアルキル基を示すが、アルキル基の炭素数は１０〜２０であることが良いが、好ましくは５〜１５、さらに好ましくは１０〜１５であることが良い。なお、この化合物は顔料の分散時に添加するのが効果的だが、予め処理された顔料を使用することもできる。また、この化合物は上記キナクリドン系顔料より有機溶剤への溶解性が高いため、本発明の混合溶剤を使用しなければプリントヘッド内部への異物を防ぐことができない。
【００２４】
さらに本発明の非水性インクジェットインキを使用して、非吸収性基材に印刷する際、上記の様に、顔料としてジメチルキナクリドン、ジクロルキナクリドン、および無置換キナクリドンから選ばれる１種と、混合溶剤としてジエチレングリコールジエチルエーテル、およびテトラエチレングリコールジメチルエーテルを含むマゼンタインキを使用した場合、ブラックインキ、シアンインキ、イエローインキについては、少なくとも混合溶剤としてジエチレングリコールジエチルエーテル、およびＮ−アルキルオキサゾリジノンを含む非水性インクジェットインキをセットとして用いることが良い。
【００２５】
さらに乾燥性のバランスや非吸収性基材への密着性をコントロールするためには上記インキセットのブラックインキ、シアンインキ、イエローインキにもテトラエチレングリコールジメチルエーテルを加えることができる。添加量についてはこれまでの説明に準ずる。
【００２６】
なお、本発明の非水性インクジェットインキ中の混合溶剤はインキ全体の９５重量％〜６０重量％であることが良い。好ましくは９５重量％〜７０重量％、さらに好ましくは９５重量％〜８０重量％であることが良い。当然ながら混合溶剤以外の溶剤も粘度調整や乾燥性の調整のために添加することができる。添加可能な溶剤は特に限定されるものではないが以下実例を挙げる。
エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールモノアセテート類、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、エチレングリコールプロピオネートブチレート、エチレングリコールジプロピオネート、エチレングリコールアセテートジブチレート、ジエチレングリコールアセテートプロピオネート、ジエチレングリコールアセテートブチレート、ジエチレングリコールプロピオネートブチレート、ジエチレングリコールジプロピオネート、ジエチレングリコールアセテートジブチレート、プロピレングリコールアセテートプロピオネート、プロピレングリコールアセテートブチレート、プロピレングリコールプロピオネートブチレート、プロピレングリコールジプロピオネート、プロピレングリコールアセテートジブチレート、ジプロピレングリコールアセテートプロピオネート、ジプロピレングリコールアセテートブチレート、ジプロピレングリコールプロピオネートブチレート、ジプロピレングリコールジプロピオネート、ジプロピレングリコールアセテートジブチレート等のグリコールジアセテート類、エチレングリコール、ジエチレングリコール、トリエチレングリコール、プロピレングリコール、ジプロピレングリコール等のグリコール類、エチレングリコールモノブチルエーテル、プロピレングリコールモノメチルエーテル、プロピレングリコールモノブチルエーテル、ジエチレングリコールモノエチルエーテル、ジエチレングリコールモノブチルエーテル、ジプロピレングリコールモノメチルエーテル、ジプロピレングリコールモノエチルエーテル、ジプロピレングリコールモノブチルエーテル、プロピレングリコールｎ−プロピルエーテル、トリエチレングリコールモノメチルエーテル、トリエチレングリコールモノエチルエーテル、トリエチレングリコールモノブチルエーテル、トリプロピレングリコールモノメチルエーテル等のグリコールエーテル類、乳酸メチル、乳酸エチル、乳酸プロピル、乳酸ブチル等の乳酸エステル類が好ましい。
【００２７】
本発明のマゼンタインキ以外のインキに使用する顔料は特に制限を受けるものではないが、ブラックインキとしてはカーボンブラックが良く、酸性、中性、塩基性いずれのカーボンブラックでも使用することができる。シアンインキとしては銅フタロシアニン顔料が良く、カラーインデックスで示すと、Ｃ．Ｉ．ピグメントブルー１５、１５：１、１５：２、１５：３、１５：４が好ましい。イエローインキとしてはニッケルアゾ錯体顔料、もしくはベンズイミダゾロン系顔料が良いが、カラーインデックスで示すと、Ｃ．Ｉ．ピグメントイエロー１５０、１５１、１５４、１８０であることが良い。またこれら顔料は非水性インクジェットインキ中に０．１〜１０重量％含有することが好ましい。
本発明では非吸収性基材への密着性向上のために樹脂を添加する。使用できる樹脂としては、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂等が挙げられる。樹脂の具体例としては、荒川化学社製のスーパーエステル７５、エステルガムＨＰ、マルキッド ３３、安原社製のＹＳ ポリスター Ｔ８０、三井化学社製のＨｉｒｅｔｔｓ ＨＲＴ２００Ｘ、ジョンソンポリマー社製のジョンクリル５８６、ダウケミカルズ社製のユーカーソリューションビニル樹脂ＶＹＨＤ、ＶＹＨＨ、ＶＭＣＡ、ＶＲＯＨ、ＶＹＬＦ−Ｘ、日信科学工業製のソルバイン樹脂ＣＬ、ＣＮＬ、Ｃ５Ｒ、ＴＡ５Ｒを例示することができる。樹脂はインキ中に０．１〜１０重量％含まれることが好ましい。
本発明では、顔料の分散性およびインクジェットインキの保存安定性を向上させるために分散剤を添加することが出来る。分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ステアリルアミンアセテート等を用いることができる。
【００２８】
分散剤の具体例としては、ＢＹＫ Ｃｈｅｍｉｅ社製「Ａｎｔｉ−Ｔｅｒｒａ−Ｕ（ポリアミノアマイド燐酸塩）」、「Ａｎｔｉ−Ｔｅｒｒａ−２０３／２０４（高分子量ポリカルボン酸塩）」、「Ｄｉｓｐｅｒｂｙｋ−１０１（ポリアミノアマイド燐酸塩と酸エステル）、１０７（水酸基含有カルボン酸エステル）、１１０、１１１（酸基を含む共重合物）、１３０（ポリアマイド）、１６１、１６２、１６３、１６４、１６５、１６６、１７０（高分子共重合物）」、「４００」、「Ｂｙｋｕｍｅｎ」（高分子量不飽和酸エステル）、「ＢＹＫ−Ｐ１０４、Ｐ１０５（高分子量不飽和酸ポリカルボン酸）」、「Ｐ１０４Ｓ、２４０Ｓ（高分子量不飽和酸ポリカルボン酸とシリコン系）」、「Ｌａｃｔｉｍｏｎ（長鎖アミンと不飽和酸ポリカルボン酸とシリコン）」が挙げられる。
【００２９】
また、Ｅｆｋａ ＣＨＥＭＩＣＡＬＳ社製「エフカ４４、４６、４７、４８、４９、５４、６３、６４、６５、６６、７１、７０１、７６４、７６６」、「エフカポリマー１００（変性ポリアクリレート）、１５０（脂肪族系変性ポリマー）、４００、４０１、４０２、４０３、４５０、４５１、４５２、４５３（変性ポリアクリレート）、７４５（銅フタロシアニン系）」、共栄社化学社製「フローレン ＴＧ−７１０（ウレタンオリゴマー）、「フローノンＳＨ−２９０、ＳＰ−１０００」、「ポリフローＮｏ．５０Ｅ、Ｎｏ．３００（アクリル系共重合物）」、楠本化成社製「ディスパロン ＫＳ−８６０、８７３ＳＮ、８７４（高分子分散剤）、＃２１５０（脂肪族多価カルボン酸）、＃７００４（ポリエーテルエステル型）」が挙げられる。
【００３０】
さらに、花王社製「デモールＲＮ、Ｎ（ナフタレンスルホン酸ホルマリン縮合物ナトリウム塩）、ＭＳ、Ｃ、ＳＮ−Ｂ（芳香族スルホン酸ホルマリン縮合物ナトリウム塩）、ＥＰ」、「ホモゲノールＬ−１８（ポリカルボン酸型高分子）、「エマルゲン９２０、９３０、９３１、９３５、９５０、９８５（ポリオキシエチレンノニルフェニルエーテル）、「アセタミン２４（ココナッツアミンアセテート）、８６（ステアリルアミンアセテート）」、ルーブリゾール社製「ソルスパーズ５０００（フタロシアニンアンモニウム塩系）、１３９４０（ポリエステルアミン系）、１７０００（脂肪酸アミン系）、２４０００」、日光ケミカル社製「ニッコール Ｔ１０６（ポリオキシエチレンソルビタンモノオレート）、ＭＹＳ−ＩＥＸ（ポリオキシエチレンモノステアレート）、Ｈｅｘａｇｌｉｎｅ ４−０（ヘキサグリセリルテトラオレート）」、味の素ファインテクノ社製「アジスパーＰＢ８２１、ＰＢ８２２（塩基性分散剤）」等が挙げられる。分散剤はインキ中に０．１〜１０重量％含まれることが好ましい。
【００３１】
本発明の非水性インクジェットインキには可塑剤、表面調整剤、紫外線防止剤、光安定化剤、酸化防止剤、加水分解防止剤等の種々の添加剤を使用することができる。
【００３２】
本発明の非水性インクジェットインキは被印刷体として非吸収性基材を利用する。具体的な基材としては、ポリ塩化ビニル樹脂シート、ポリオレフィン系シート、ガラス、金属等が挙げられ、特に好ましくはポリ塩化ビニル樹脂シートである。
【００３３】
本発明の非水性インクジェットインキは、まず始めにペイントシェーカー、サンドミル、ロールミル、メディアレス分散機等によって、単一もしくは混合溶剤中に顔料を樹脂または分散剤によって分散し、得られた顔料分散体を本発明の配合になるように溶剤等で希釈して製造されるものである。
【００３４】
[実施例]
以下、実施例をあげて本発明を具体的に説明するが、本発明は実施例に特に限定されるものではない。なお、実施例中、「部」は「重量部」を表す。
【００３５】
まず、下記のような配合で顔料分散体Ａを作成した。この分散体は溶剤中に顔料および分散剤を投入し、ハイスピードミキサー等で均一になるまで撹拌後、得られたミルベースを横型サンドミルで約２時間分散して作成した。
ＹＥＬＬＯＷ  ＰＩＧＭＥＮＴ  Ｅ４ＧＮ（ランクセス社製、ニッケルアゾ錯体顔料）
３７．０部
アジスパーＰＢ８２１（味の素ファインテクノ社製、顔料分散剤）        １８．０部
ジエチレングリコールジエチルエーテル                                ４５．０部
【００３６】
更に下記のような配合で顔料分散体Ｂを作成した。この分散体は溶剤中に顔料、下記一般式１で示される化合物の代表例として式中のＲが炭素数１２である化合物ａ、および分散剤を投入し、ハイスピードミキサー等で均一になるまで撹拌後、得られたミルベースを横型サンドミルで約２時間分散して作成した。
一般式（１）            Ｑ−ＳＯ3-［ＮＨ3−Ｒ］+
（式中、Ｑはキナクリドン残基、Ｒは炭素数１０〜２０のアルキル基を示す）
ＣＲＯＭＯＰＨＴＡＬ  ＰＩＮＫ  ＰＴ（チバ・スペシャルティー・ケミカルズ社製、ジメチルキナクリドン顔料）                                            ３０．０部
化合物ａ                                                              １．５部
ソルスパーズ３２０００（ルーブリゾール社製、顔料分散剤）            １５．０部
ジエチレングリコールジエチルエーテル                                ５３．５部
【００３７】
更に下記のような配合で顔料分散体Ｃを作成した。この分散体は溶剤中に顔料および分散剤を投入し、ハイスピードミキサー等で均一になるまで撹拌後、得られたミルベースを横型サンドミルで約１時間分散して作成した。
ＬＩＯＮＯＬ  ＢＬＵＥ  ＦＧ−７４００−Ｇ（東洋インキ製造社製、銅フタロシアニン顔料）                                                              ４０．０部
アジスパーＰＢ８２１（味の素ファインテクノ社製、顔料分散剤）        １４．０部
ジエチレングリコールジエチルエーテル                                ４６．０部
【００３８】
更に下記のような配合で顔料分散体Ｄを作成した。この分散体は溶剤中に顔料および分散剤を投入し、ハイスピードミキサー等で均一になるまで撹拌後、得られたミルベースを横型サンドミルで約１時間３０分分散して作成した。
リーガル４００Ｒ（キャボット社製、カーボンブラック顔料）            ４２．０部
ソルスパーズ１７０００（ルーブリゾール社製、顔料分散剤）            １４．７部
ジエチレングリコールジエチルエーテル                                ４３．３部
【００３９】
更に下記のような配合で顔料分散体Ｅを作成した。この分散体は溶剤中に顔料および分散剤を投入し、ハイスピードミキサー等で均一になるまで撹拌後、得られたミルベースを横型サンドミルで約２時間分散して作成した。
ＬＩＯＮＯＬ  ＢＬＵＥ  ＦＧ−７４００−Ｇ（東洋インキ製造社製、銅フタロシアニン顔料）                                                              ４０．０部
アジスパーＰＢ８２１（味の素ファインテクノ社製、顔料分散剤）        １４．０部
ジエチレングリコールメチルエチルエーテル                            ４６．０部
【００４０】
更に下記のような配合で顔料分散体Ｆを作成した。この分散体は溶剤中に顔料および分散剤を投入し、ハイスピードミキサー等で均一になるまで撹拌後、得られたミルベースを横型サンドミルで約２時間分散して作成した。
ＹＥＬＬＯＷ  ＰＩＧＭＥＮＴ  Ｅ４ＧＮ（ランクセス社製、ニッケルアゾ錯体顔料）
３７．０部
ソルスパーズ３２０００（ルーブリゾール社製、顔料分散剤）            ２０．０部
ジエチレングリコールジブチルエーテル                                ４３．０部
【００４１】
［実施例１］
上記顔料分散体を下記配合で混合し、１μのポリプロピレン製フィルターで濾過してイエローインクジェットインキを作成した。
顔料分散体Ａ                                                        １０．８部
ＶＹＨＤ（ダウケミカル社製、塩酢ビ樹脂）                              ６．５部
ＢＹＫ−３６１Ｎ（ＢＹＫ−Ｃｈｅｍｉｅ社製、表面調整剤）              ０．５部
テトラエチレングリコールジメチルエーテル                            １５．０部
Ｎ−メチルオキサゾリジノン                                            ５．０部
ジエチレングリコールジエチルエーテル                                ６２．２部
【００４２】
［実施例２］
上記顔料分散体を下記配合で混合し、１μのポリプロピレン製フィルターで濾過してマゼンタインクジェットインキを作成した。
顔料分散体Ｂ                                                        １６．７部
ＶＹＨＤ（ダウケミカル社製、塩酢ビ樹脂）                              ５．５部
ＢＹＫ−３６１Ｎ（ＢＹＫ−Ｃｈｅｍｉｅ社製、表面調整剤）              ０．５部
テトラエチレングリコールジメチルエーテル                            ２０．０部
ジエチレングリコールジエチルエーテル                                ５７．３部
【００４３】
［実施例３］
上記顔料分散体を下記配合で混合し、１μのポリプロピレン製フィルターで濾過してシアンインクジェットインキを作成した。
顔料分散体Ｃ                                                        １０．０部
ＶＹＨＤ（ダウケミカル社製、塩酢ビ樹脂）                              ６．７部
ＢＹＫ−３６１Ｎ（ＢＹＫ−Ｃｈｅｍｉｅ社製、表面調整剤）              ０．５部
テトラエチレングリコールジメチルエーテル                            １０．０部
Ｎ−メチルオキサゾリジノン                                            ４．５部
ジエチレングリコールジエチルエーテル                                ６８．３部
【００４４】
［実施例４］
上記顔料分散体を下記配合で混合し、１μのポリプロピレン製フィルターで濾過してブラックインクジェットインキを作成した。
顔料分散体Ｄ                                                        １１．９部
ＶＹＨＤ（ダウケミカル社製、塩酢ビ樹脂）                              ６．０部
ＢＹＫ−３６１Ｎ（ＢＹＫ−Ｃｈｅｍｉｅ社製、表面調整剤）              ０．５部
テトラエチレングリコールジメチルエーテル                            ２０．０部
Ｎ−メチルオキサゾリジノン                                            ４．５部
ジエチレングリコールジエチルエーテル                                ５７．１部
【００４５】
［実施例５］
上記顔料分散体を下記配合で混合し、１μのポリプロピレン製フィルターで濾過してシアンインクジェットインキを作成した。
顔料分散体Ｅ                                                        １０．０部
ＶＹＨＤ（ダウケミカル社製、塩酢ビ樹脂）                              ６．２部
ＢＹＫ−３６１Ｎ（ＢＹＫ−Ｃｈｅｍｉｅ社製、表面調整剤）              ０．５部
テトラエチレングリコールジメチルエーテル                            １５．０部
Ｎ−メチルオキサゾリジノン                                            ５．０部
ジエチレングリコールメチルエチルエーテル                            ６３．３部
【００４６】
［実施例６］
上記顔料分散体を下記配合で混合し、１μのポリプロピレン製フィルターで濾過してイエローインクジェットインキを作成した。
顔料分散体Ｆ                                                        １０．８部
ＶＹＨＤ（ダウケミカル社製、塩酢ビ樹脂）                              ５．９部
ＢＹＫ−３６１Ｎ（ＢＹＫ−Ｃｈｅｍｉｅ社製、表面調整剤）              ０．５部
テトラエチレングリコールジエチルエーテル                            ２０．０部
Ｎ−メチルオキサゾリジノン                                            ５．０部
ジエチレングリコールジブチルエーテル                                ５７．８部
【００４７】
［実施例７］
上記顔料分散体を下記配合で混合し、１μのポリプロピレン製フィルターで濾過してイエローインクジェットインキを作成した。
顔料分散体Ａ                                                        １０．８部
ＶＹＨＤ（ダウケミカル社製、塩酢ビ樹脂）                              ５．２部
ＢＹＫ−３６１Ｎ（ＢＹＫ−Ｃｈｅｍｉｅ社製、表面調整剤）              ０．５部
テトラエチレングリコールジメチルエーテル                            ２３．０部
ジエチレングリコールジエチルエーテル                                ５７．８部
【００４８】
［比較例１］
上記顔料分散体を下記配合で混合し、１μのポリプロピレン製フィルターで濾過してイエローインクジェットインキを作成した。
顔料分散体Ａ                                                        １０．８部
ＶＹＨＤ（ダウケミカル社製、塩酢ビ樹脂）                              ５．０部
ＢＹＫ−３６１Ｎ（ＢＹＫ−Ｃｈｅｍｉｅ社製、表面調整剤）              ０．５部
トリエチレングリコールジメチルエーテル                              ２０．０部
ジエチレングリコールジエチルエーテル                                ６３．７部
【００４９】
［比較例２］
上記顔料分散体を下記配合で混合し、１μのポリプロピレン製フィルターで濾過してマゼンタインクジェットインキを作成した。
顔料分散体Ｂ                                                        １６．７部
ＶＹＨＤ（ダウケミカル社製、塩酢ビ樹脂）                              ５．６部
ＢＹＫ−３６１Ｎ（ＢＹＫ−Ｃｈｅｍｉｅ社製、表面調整剤）              ０．５部
テトラエチレングリコールジメチルエーテル                            １５．０部
Ｎ−メチルオキサゾリジノン                                            ５．０部
ジエチレングリコールジエチルエーテル                                ５７．２部
【００５０】
［比較例３］
上記顔料分散体を下記配合で混合し、１μのポリプロピレン製フィルターで濾過してシアンインクジェットインキを作成した。
顔料分散体Ｃ                                                        １０．０部
ＶＹＨＤ（ダウケミカル社製、塩酢ビ樹脂）                              ５．０部
ＢＹＫ−３６１Ｎ（ＢＹＫ−Ｃｈｅｍｉｅ社製、表面調整剤）              ０．５部
ジエチレングリコールジエチルエーテル                                ８４．５部
【００５１】
［比較例４］
上記顔料分散体を下記配合で混合し、１μのポリプロピレン製フィルターで濾過してブラックインクジェットインキを作成した。
顔料分散体Ｄ                                                        １１．９部
ＶＹＨＤ（ダウケミカル社製、塩酢ビ樹脂）                              ４．３部
ＢＹＫ−３６１Ｎ（ＢＹＫ−Ｃｈｅｍｉｅ社製、表面調整剤）              ０．５部
テトラエチレングリコールモノブチルエーテル                          ２０．０部
ジエチレングリコールジエチルエーテル                                ６３．３部
【００５２】
［比較例５］
上記顔料分散体を下記配合で混合し、１μのポリプロピレン製フィルターで濾過してイエローインクジェットインキを作成した。
顔料分散体Ａ                                                        １０．８部
ＶＹＨＤ（ダウケミカル社製、塩酢ビ樹脂）                              ５．９部
ＢＹＫ−３６１Ｎ（ＢＹＫ−Ｃｈｅｍｉｅ社製、表面調整剤）              ０．５部
トリエチレングリコールジメチルエーテル                              ２０．０部
Ｎ−メチルオキサゾリジノン                                            ４．５部
ジエチレングリコールジエチルエーテル                                ５８．３部
【００５３】
実施例１〜７、および比較例１〜５で作成したインクジェットインキについて以下のような方法で評価した。評価結果については表１に示した。
【００５４】
＜臭気＞
それぞれのインクジェットインキを２５℃、湿度３０％の恒温恒湿室でＮｏ.６ワイヤーバー（東洋精機社製）を用いて、表面が無処理のポリ塩化ビニル樹脂シートに塗布。塗布直後後に無作為に選定した２０人にて官能臭気試験を実施。２０人ののち０人から５人が不快臭と感じたものを◎、６人から１０人が不快臭と感じたものを○、１１人から１５人が不快臭と感じたものを△、１５人から２０人が不快臭と感じたものを×と評価した。
＜保存安定性＞
それぞれのインクジェットインキの粘度について、Ｅ型粘度計（東機産業製）を用いて、７０℃４週間の経時促進前後にて評価を実施し、粘度の変化率が５％未満であるものを◎、変化率が５％以上１０％未満であるものを○、変化率が１０％以上１５％未満であるものを△、変化率が１５％以上であるものを×と評価した。
＜印字安定性＞
それぞれのインクジェットインキについて、２５℃環境下にてＩＰ−６６００（セイコーアイ・インフォテック社製、大判インクジェットプリンタ）にて、表面が無処理のポリ塩化ビニル樹脂シートに連続印刷し、ドット抜け、飛行曲がり又はインクの飛び散りの発生頻度を評価し、５０時間の連続印字試験にてドット抜け、飛行曲がり又はインクの飛び散りの発生が５回未満であったものを◎、５回以上１０回未満であったものを○、１０回以上２０回未満であったものを△、２０回以上のものを×と評価した。
＜乾燥性＞
それぞれのインクジェットインキを２５℃環境下にてＩＰ−６６００（セイコーアイ・インフォテック社製、大判インクジェットプリンタ）にて、表面が無処理のポリ塩化ビニル樹脂シートにベタ印刷し、４０℃で乾燥するまでの時間を計測。２分以内に乾燥するものを◎、２分以上３分未満で乾燥するものを○、３分以上５分未満で乾燥するものを△、乾燥に５分以上要するものを×と評価した。
＜密着性＞
それぞれのインクジェットインキを２５℃環境下にてＩＰ−６６００（セイコーアイ・インフォテック社製、大判インクジェットプリンタ）にて、表面が無処理のポリ塩化ビニル樹脂シートにベタ印刷し、印刷面をラビングテスター（テスター産業製、型式ＡＢ３０１）にて密着性を評価。評価条件としては試験用布片（金巾３号）にて加重２００ｇ、５０往復で実施し、塗布面が全く剥ぎ取られなかったものを◎、試験用布片が着色するが印刷面が剥がれなかったものを○、印刷面が一部落ちたものを△、印刷面が剥ぎ取られ完全に基材が露出したものを×と評価した。
＜安全性＞
それぞれのインクジェットインキの構成原料について、変異原性、発癌性、生殖毒性、いわゆるＣＭＲ物質が含まれているかいないかを確認し、全く含まれていないものを○、ひとつでも含まれているものを×と評価した。
【００５５】
【表１】
2008101153.tif 000002
【００５６】
以上のように本発明の非水性インクジェットインキ、およびインキセットを使用することによって低臭気で安全衛生性に優れ、樹脂溶解性に優れ、印刷安定性に優れ、乾燥性に優れ、プリンターへの腐食がなく、非吸収性基材への密着性が優れ、且つ印刷適性が良好な非水性インクジェットインキ、およびインキセットを得ることができた。